СПОСОБ ИЗГОТОВЛЕНИЯ ФИЛЬТРУЮЩЕГО МАТЕРИАЛА

1. Способ изготовления фильтрующего материала, включающий нанесение на металлическую пористую подложку селективного слоя на основе мелкодисперсных керамических порошков, сушку и отжиг, отличающийся тем, что в качестве подложки для формирования селективного слоя используют металлическую сетку с размерами ячейки от 2 до 10 мкм и толщиной не более 200 мкм, на сетку наносят подслой из металлического порошка со средним размером частиц не более 10 мкм, проводят сушку и спекание металлического порошка на сетке, затем на полученной металлической подложке формируют селективный керамический слой толщиной не более 10 мкм со средним размером пор не более 0,2 мкм, причем формирование селективного слоя проводят путем нанесения на подложку слоя суспензии, состоящей из смесевых композиций керамических порошков со средним размером частиц не более 0,2 мкм, высушивания суспензии и отжига фильтрующего материала при температуре от 0,5 до 0,7 температуры плавления наиболее легкоплавкого компонента смесевой композиции порошков.
2. Способ по п. 1, отличающийся тем, что керамический селективный слой наносится в виде смесевой композиции порошков керамик, в которой содержание каждого компонента составляет не менее 25 мас. %.
3. Способ по п. 1 или 2, отличающийся тем, что используют смесевую композицию керамических порошков, содержащую несколько фракций порошков, выбранных из ряда оксидов, нитридов, карбидов или их смеси.
4. Способ по п. 1 или 2, отличающийся тем, что металлический подслой наносят на металлическую сетку методом прокачки через нее водно-спиртовой суспензии металлического порошка при перепаде давлений около 0,05 МПа, а затем проводят сушку и спекание металлического порошка на сетке при температуре около 0,8 температуры плавления металлического порошка.